(57)【要約】【課題】  足裏に当接させて使用することにより、足裏に印加される衝撃を低減させつつ、継続した使用においても、へたりを発生させることなく、耐久性に富んだ足裏パッドの提供にある。【解決手段】  足裏に当接されるシリコーン樹脂で形成された扁平状のパッド部２と、  前記パッド部２を足裏に保持するための保持部４，５とを備えることを特徴とする足裏パッド１。【選択図】  図１
2008301937.tif 000002
【特許請求の範囲】
【請求項１】
足裏に当接されるシリコーン樹脂で形成された扁平状のパッド部と、
前記パッド部を足裏に保持するための保持部と
を備えることを特徴とする足裏パッド。
【請求項２】
前記パッドは、足裏の湧泉部に当接される
ことを特徴とする請求項１に記載の足裏パッド。
【請求項３】
前記シリコーン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコーンと鎖状高分子をつくる水素原子を含むα，ω−ジハイドロポリメチルハイドロシロキサンオイルと、二酸化ケイ素とを含むシリコーンＡ、および、
２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコーンＢを混合して硬化させたものである
ことを特徴とする請求項１または請求項２に記載の足裏パッド。
【発明の詳細な説明】
【技術分野】
【０００１】
本発明は、例えば歩行時に足裏に当接させて使用することにより、足裏に印加される衝撃を低減させる足裏パッドであり、特に、ハイヒール装着時、足裏の湧泉部に印加される衝撃を低減させることに好適な足裏パッドに関する。
【背景技術】
【０００２】
従来の足裏パッドとして、例えば、柔軟性を有する不織布およびプラスチック発泡体から選ばれた多孔質材料に、該多孔質材料の重量に対し３０〜８０重量％の粘着剤を含浸させてなる材料からなる低反発性シート層を足裏に当接させてなるものがあった（例えば、特許文献１参照）。
【０００３】
【特許文献１】実用新案登録第３１２１０９２号
【発明の開示】
【発明が解決しようとする課題】
【０００４】
上述した従来の足裏パッドでは、足裏に印加される衝撃を低減させるクッションとしてプラスチック発泡体を使用していたため、継続した使用により、へたりが生じ、その結果、衝撃吸収性が著しく損なわれるという問題があった。
【０００５】
本発明は、上記課題を解決する為になされたものであり、足裏に当接させて使用することにより、足裏に印加される衝撃を低減させつつ、継続した使用においても、へたりを発生させることなく、耐久性に富んだ足裏パッドの提供にある。
【課題を解決するための手段】
【０００６】
請求項１に記載の発明は、足裏に当接されるシリコーン樹脂で形成された扁平状のパッド部と、前記パッド部を足裏に保持するための保持部とを備えることを特徴とする。
【０００７】
請求項２に記載の発明は、請求項１に記載の足裏パッドにおいて、前記パッドは、足裏の湧泉部に当接されることを特徴とする。
【０００８】
請求項３に記載の発明は、請求項１または請求項２に記載の足裏パッドにおいて、前記シリコーン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコーンと鎖状高分子をつくる水素原子を含むα，ω−ジハイドロポリメチルハイドロシロキサンオイルと、二酸化ケイ素とを含むシリコーンＡ、および、２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコーンＢを混合して硬化させたものであることを特徴とする。
【発明の効果】
【０００９】
本発明は、上記の構成としたことにより、以下の効果を奏する。
【００１０】
請求項１の発明によれば、足裏に印加される衝撃を低減するクッションとして、シリコーン樹脂で形成されたパッドを使用しているため、継続した使用においても、当該クッション（パッド）がへたることなく、延いては、足裏パッドの耐久性が著しく向上する。
【００１１】
請求項２の発明によれば、ハイヒール装着時など足裏の湧泉部に荷重や衝撃が印加されやすい場合においても、当該湧泉部に当接させたパッドにより、荷重を分散したり衝撃を低減したりすることができるため、使用者にとって心地よいものとなる。
【００１２】
請求項３の発明によれば、足裏の脂肪組織が結合してできた皮膚細胞組織に近しい弾力性を有するクッション（パッド）を提供できるため、使用者にとって違和感のない心地よいものとなる。
【発明を実施するための最良の形態】
【００１３】
実施の形態．
以下、本発明に係る足裏パッドの一実施形態について、図面に基づいて説明する。
【００１４】
図１は、本発明に係る一実施形態の足裏パッドの斜視図である。図２は、図１に示す矢印Ｆ方向から見た正面図である。図３は、図１に示す矢印Ｔ方向から見た上面図である。図４は、図３に示すＩ−Ｉ断面図である。図５は、図１に示す足裏パッドの装着状態を示す斜視図である。
【００１５】
図１〜図５において、１は足裏パッドである。以下、足裏パッド１の構成について説明する。
【００１６】
本実施形態に係る足裏パッド１は、シリコーン樹脂から形成され、足裏の湧泉部に当接することにより、歩行時の衝撃を低減する機能を有する扁平状のパッド部２、当該パッド部２を内部に収納する不織布で形成された下敷部３、当該下敷部３の両端において縫い合わされて接合され、足の甲を被覆するための帯状の被覆部４、足の指（例えば中指）を保持するためのゴムバンドで形成された保持部５から構成されるものである。
【００１７】
パッド部２は、弾性を有するシリコーン樹脂を用いて形成され、少なくとも一方面に粘性を有する複数の層を積層した積層体により構成され、そのＣＳ硬度は、３０〜３５である。また、その伸縮性は、１キロニュートンの加圧に対して６．５ｃｍ〜９．４ｃｍの範囲での伸縮が適当である。
【００１８】
具体的には、前記シリコーン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコーンと鎖状高分子をつくる水素原子を含むα，ω−ジハイドロポリメチルハイドロシロキサンオイルと、二酸化ケイ素とを含むシリコーンＡ、および、２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコーンＢを混合して硬化させたものである。
【００１９】
更に、シリコーンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、シリコーンＢにおいて、α，ω−ジビニルポリジメチルシロキサンオイルが６５重量％、α，ω−ポリジメチルシロキサンオイルが３５重量％の割合で配合され、シリコーンＡが１８〜２２重量％、シリコーンＢが７８〜８２重量％を混合して得られるシリコーン樹脂を用いることが好適である。
【００２０】
なお、シリコーンＢには、添色剤および強化剤として、粉砕石英、珪藻土、炭化カルシウム、石灰化粘土、酸化チタン、酸化鉄、酸化亜鉛、酸化クロム、酸化ジルコニウム、酸化マグネシウム、酸化アルミニウム、ホウ化ニトリル、リトポン、メタホウ酸バリウムなどを加えても良い。
【００２１】
また、シリコーンＡを１８〜２２重量％とシリコーンＢを７８〜８２重量％を混合し、ヒドロシリル化反応の白金触媒としてクロロ白金（ＩＶ）酸、ケトン、ビニルシロキサンなどの有機白金水溶液を約０．００１％加えて、２０〜３０℃で重合反応を起こさせることにより、シリコーン樹脂が得られる。
【００２２】
このようにして得られる重合体が示す圧力は１．５×１０４Ｎ／ｍ２であり、引張り強度は０．７×１０４Ｎ／ｍ２である。
【００２３】
さらに、得られたシリコーン樹脂に長繊維など混入しても良い。ここで用いられる長繊維としては、例えば、直径１．７〜２２ｄｅｃｉｔｅｘのポリアミド製、直径１．５〜１４ｄｅｃｉｔｅｘのポリエステル製の直線状の繊維などが用いられる。また、この長繊維の長さは１．６ｍｍであり、引張り強さは２０〜４０ｃｍＮ／ｔｅｘであり、延性は１５〜２０％である。このように、シリコーン樹脂に繊維を混入することにより、歩行によって、足裏（湧泉部）に与えられる衝撃の吸収効果を高めることができる。
【００２４】
以上に説明した物性を有するシリコーン樹脂を主成分として形成されたパッド部２を備える足裏パッド１は、図５に示すように、足先に装着なされ、利用者は、この装着した状態にて、靴を履き、歩行することができる。
【００２５】
本実施形態では、パッド部２の厚みを２〜２．５ｍｍに設定しており、このような厚みとすることにより、パッド部２の強度を確保しつつ、足裏パッド１を装着した状態でも、無理なく（圧迫されることなく）靴を履くことができるようになっている。
【００２６】
そして、例えば、特にハイヒールなどを履いた状態にて、歩行する際には、足裏の湧泉部に強い衝撃が印加されるが、このような場合においても、パッド部２で有効に衝撃を吸収することができるため、歩行者は心地よく歩行することができる。
【００２７】
なお、本実施形態では、パッド部２を湧泉部に当接した構成としたが、これに限らず、例えば、かかと部、土踏まず部、つま先部などに当接させる構成としても良い。
【００２８】
以下、各部に当接させる際に好適なシリコーン樹脂の物性について説明する。
【００２９】
（かかと部）
かかと部に当接させて使用する際のパッド部２は、弾性を有するシリコーン樹脂を用いて形成され、少なくとも一方面に粘性を有する複数の層を積層した積層体により構成され、そのＣＳ硬度は、４１〜６０である。また、その伸縮性は、１キロニュートンの加圧に対して６．５ｃｍ〜９．４ｃｍの範囲での伸縮が適当である。
【００３０】
具体的には、前記シリコーン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコーンと鎖状高分子をつくる水素原子を含むα，ω−ジハイドロポリメチルハイドロシロキサンオイルと、二酸化ケイ素とを含むシリコーンＡ、および、２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコーンＢを混合して硬化させたものである。
【００３１】
更に、シリコーンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、シリコーンＢにおいて、α，ω−ジビニルポリジメチルシロキサンオイルが６５重量％、α，ω−ポリジメチルシロキサンオイルが３５重量％の割合で配合され、シリコーンＡが１８〜２２重量％、シリコーンＢが７８〜８２重量％を混合して得られるシリコーン樹脂を用いることが好適である。
【００３２】
（土踏まず部）
土踏まず部に当接させて使用する際のパッド部２は、弾性を有するシリコーン樹脂を用いて形成され、少なくとも一方面に粘性を有する複数の層を積層した積層体により構成され、そのＣＳ硬度は、１６〜２１である。また、その伸縮性は、１キロニュートンの加圧に対して６．５ｃｍ〜９．４ｃｍの範囲での伸縮が適当である。
【００３３】
具体的には、前記シリコーン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコーンと鎖状高分子をつくる水素原子を含むα，ω−ジハイドロポリメチルハイドロシロキサンオイルと、二酸化ケイ素とを含むシリコーンＡ、および、２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコーンＢを混合して硬化させたものである。
【００３４】
更に、シリコーンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、シリコーンＢにおいて、α，ω−ジビニルポリジメチルシロキサンオイルが６５重量％、α，ω−ポリジメチルシロキサンオイルが３５重量％の割合で配合され、シリコーンＡが１８〜２２重量％、シリコーンＢが７８〜８２重量％を混合して得られるシリコーン樹脂を用いることが好適である。
【００３５】
なお、シリコーンＢには、添色剤および強化剤として、粉砕石英、珪藻土、炭化カルシウム、石灰化粘土、酸化チタン、酸化鉄、酸化亜鉛、酸化クロム、酸化ジルコニウム、酸化マグネシウム、酸化アルミニウム、ホウ化ニトリル、リトポン、メタホウ酸バリウムなどを加えても良い。
【００３６】
また、シリコーンＡを１８〜２２重量％とシリコーンＢを７８〜８２重量％を混合し、ヒドロシリル化反応の白金触媒としてクロロ白金（ＩＶ）酸、ケトン、ビニルシロキサンなどの有機白金水溶液を約０．００１％加えて、２０〜３０℃で重合反応を起こさせることにより、シリコーン樹脂が得られる。
【００３７】
このようにして得られる重合体が示す圧力は１．５×１０４Ｎ／ｍ２であり、引張り強度は０．７×１０４Ｎ／ｍ２である。
【００３８】
さらに、得られたシリコーン樹脂に長繊維など混入しても良い。ここで用いられる長繊維としては、例えば直径１．７〜２２ｄｅｃｉｔｅｘのポリアミド製、直径１．５〜１４ｄｅｃｉｔｅｘのポリエステル製の直線状の繊維などが用いられる。また、この長繊維の長さは１．６ｍｍであり、引張り強さは２０〜４０ｃｍＮ／ｔｅｘであり、延性は１５〜２０％である。このように、シリコーン樹脂に繊維を混入することにより、歩行によって、足裏（土踏まず部）に与えられる衝撃の吸収効果を高めることができる。
【００３９】
（つま先部）
つま先部に当接させて使用する際のパッド部２は、弾性を有するシリコーン樹脂を用いて形成され、少なくとも一方面に粘性を有する複数の層を積層した積層体により構成され、そのＣＳ硬度は、１６〜２１である。また、その伸縮性は、１キロニュートンの加圧に対して６．５ｃｍ〜９．４ｃｍの範囲での伸縮が適当である。
【００４０】
具体的には、前記シリコーン樹脂は、２５℃で約６００ｍＰａ・ｓの動粘性率を示すα，ω−ジビニルポリジメチルシロキサンオイルと、２５℃で約８ｍＰａ・ｓの動粘性率を示すα，ω−ジハイドロポリジメチルハイドロシロキサンオイルと、２５℃で約３００ｍＰａ・ｓの動粘性率を示し、シリコーンと鎖状高分子をつくる水素原子を含むα，ω−ジハイドロポリメチルハイドロシロキサンオイルと、二酸化ケイ素とを含むシリコーンＡ、および、２５℃で約２７００ｍＰａ・ｓの動粘性率を示すα，ω−ジビニルポリジメチルシロキサンオイルと、２５℃で約１００ｍＰａ・ｓの動粘性率を示すα，ω−ポリジメチルシロキサンオイルと、ヒドロシリル化反応の白金触媒とを含むシリコーンＢを混合して硬化させたものである。
【００４１】
更に、シリコーンＡにおいて、α，ω−ジビニルポリジメチルシロキサンオイルが６５重量％、α，ω−ジハイドロポリジメチルハイドロシロキサンオイルが５重量％、α，ω−ジハイドロポリメチルハイドロシロキサンオイルが２重量％、二酸化ケイ素が２８重量％の割合で配合され、シリコーンＢにおいて、α，ω−ジビニルポリジメチルシロキサンオイルが６５重量％、α，ω−ポリジメチルシロキサンオイルが３５重量％の割合で配合され、シリコーンＡが１８〜２２重量％、シリコーンＢが７８〜８２重量％を混合して得られるシリコーン樹脂を用いることが好適である。
【００４２】
なお、シリコーンＢには、添色剤および強化剤として、粉砕石英、珪藻土、炭化カルシウム、石灰化粘土、酸化チタン、酸化鉄、酸化亜鉛、酸化クロム、酸化ジルコニウム、酸化マグネシウム、酸化アルミニウム、ホウ化ニトリル、リトポン、メタホウ酸バリウムなどを加えても良い。
【００４３】
また、シリコーンＡを１８〜２２重量％とシリコーンＢを７８〜８２重量％を混合し、ヒドロシリル化反応の白金触媒としてクロロ白金（ＩＶ）酸、ケトン、ビニルシロキサンなどの有機白金水溶液を約０．００１％加えて、２０〜３０℃で重合反応を起こさせることにより、シリコーン樹脂が得られる。
【００４４】
このようにして得られる重合体が示す圧力は１．５×１０４Ｎ／ｍ２であり、引張り強度は０．７×１０４Ｎ／ｍ２である。
【００４５】
さらに、得られたシリコーン樹脂に長繊維など混入しても良い。ここで用いられる長繊維としては、例えば直径１．７〜２２ｄｅｃｉｔｅｘのポリアミド製、直径１．５〜１４ｄｅｃｉｔｅｘのポリエステル製の直線状の繊維などが用いられる。また、この長繊維の長さは１．６ｍｍであり、引張り強さは２０〜４０ｃｍＮ／ｔｅｘであり、延性は１５〜２０％である。このように、シリコーン樹脂に繊維を混入することにより、歩行によって、足裏（つま先部）に与えられる衝撃の吸収効果を高めることができる。
【００４６】
なお、本実施形態では、図５に示したような構成により、足に対し、足裏パッド１を装着固定したが、これに限らず、例えば、図６、図７に示したような構成により、装着固定しても良く、その装着固定のための構成は、何ら限定されるものではない。
【００４７】
すなわち、本発明の要旨は、足裏の所望の部位に、シリコーン樹脂で形成されたクッション（パッド）を当接させて保持することになる。したがって、本要旨を変更しない範囲においては、適宜設計変更可能である。
【図面の簡単な説明】
【００４８】
【図１】本発明に係る一実施形態の足裏パッドの斜視図である。
【図２】図１に示す矢印Ｆ方向から見た正面図である。
【図３】図１に示す矢印Ｔ方向から見た上面図である。
【図４】図３に示すＩ−Ｉ断面図である。
【図５】図１に示す足裏パッドの装着状態を示す斜視図である。
【図６】他の構成の足裏パッドの装着状態を示す斜視図である。
【図７】他の構成の足裏パッドの装着状態を示す斜視図である。
【符号の説明】
【００４９】
１  足裏パッド
２  パッド部
４，５  保持部
【図１】
2008301937.tif 000003
【図２】
2008301937.tif 000004
【図３】
2008301937.tif 000005
【図４】
2008301937.tif 000006
【図５】
2008301937.tif 000007
【図６】
2008301937.tif 000008
【図７】
2008301937.tif 000009